"原料成分であるビスフェノール及びビスフェノール型エポキシ樹脂の総量を基準にして、ビスフェノールF及び/又はビスフェノールF型エポキシ樹脂を15質量以上含有する原料成分を反応させることにより得られるエポキシ樹脂、を変性してなるアクリル樹脂変性エポキシ樹脂A1を50~100質量含有するアクリル樹脂変性エポキシ樹脂成分A、数平均分子量が200~2000で、かつベンゼン核1核当りのメチロール基の平均個数が0.3~3.0個であるレゾール型フェノール樹脂成分B、イミノ基含有メラミン樹脂成分C、及びブロックポリイソシアネート化合物成分Dを含有することを特徴とする水性金属用接着剤。アクリル樹脂変性エポキシ樹脂成分Aの数平均分子量が、5000~150000の範囲内である請求項1に記載の水性金属用接着剤。アクリル樹脂変性エポキシ樹脂成分Aのガラス転移温度が、50~160°Cの範囲内である請求項1又は2に記載の水性金属用接着剤。本発明の目的は、硬化性、予備乾燥後での耐ブロッキング性及び硬化後の接着性に優れる水性金属用接着剤を提供することである。本発明者らは、上記課題を解決するため鋭意研究を行った結果、ビスフェノールF構造を有するエポキシ樹脂を含有するエポキシ樹脂成分を変性してなるアクリル樹脂変性エポキシ樹脂を含有するアクリル樹脂変性エポキシ樹脂成分、特定のレゾール型フェノール樹脂成分、イミノ基含有メラミン樹脂成分及びブロックポリイソシアネート化合物成分を含有することを特徴とする組成物によれば、上記課題を解決できることを見出し、本発明を完成するに至った。即ち、本発明は、原料成分であるビスフェノール及びビスフェノール型エポキシ樹脂の総量を基準にして、ビスフェノールF及び/又はビスフェノールF型エポキシ樹脂を15質量以上含有する原料成分を反応させることにより得られるエポキシ樹脂、を変性してなるアクリル樹脂変性エポキシ樹脂A1を50~100質量含有するアクリル樹脂変性エポキシ樹脂成分A、数平均分子量が200~2000で、かつベンゼン核1核当りのメチロール基の平均個数が0.3~3.0個であるレゾール型フェノール樹脂成分B、イミノ基含有メラミン樹脂成分C、及びブロックポリイソシアネート化合物成分Dを含有することを特徴とする水性金属用接着剤を提供するものである。本発明の水性金属用接着剤は、ビスフェノールF構造を有するエポキシ樹脂を含有するエポキシ樹脂成分を変性してなるアクリル樹脂変性エポキシ樹脂A1を含有するアクリル樹脂変性エポキシ樹脂成分A、特定のレゾール型フェノール樹脂成分B、イミノ基含有メラミン樹脂成分C、及びブロックポリイソシアネート化合物成分Dを含有するものであり、アクリル樹脂変性エポキシ樹脂A1を含有するアクリル樹脂変性エポキシ樹脂成分A及びレゾール型フェノール樹脂成分Bを使用することにより、接着性に優れ、さらに、イミノ基含有メラミン樹脂成分C及びブロックポリイソシアネート化合物成分Dを含有するものであることにより、硬化性にも優れている。本発明の水性金属用接着剤は、このような特徴を有するものであるので、硬化性、予備乾燥工程での耐ブロッキング性及び硬化後の接着性に優れている。以下、本発明の水性金属用接着剤以下、本接着剤ということがある。について詳細に説明する。本発明の水性金属用接着剤は、下記のアクリル樹脂変性エポキシ樹脂成分A、レゾール型フェノール樹脂成分B、イミノ基含有メラミン樹脂成分C、及びブロックポリイソシアネート化合物成分Dを含有することを特徴とする水性金属用接着剤である。アクリル樹脂変性エポキシ樹脂成分A本発明の水性金属用接着剤においてアクリル樹脂変性エポキシ樹脂成分Aは、下記アクリル樹脂変性エポキシ樹脂A1を50~100質量含有する。アクリル樹脂変性エポキシ樹脂A1アクリル樹脂変性エポキシ樹脂成分Aの必須成分であるアクリル樹脂変性エポキシ樹脂A1は、原料成分であるビスフェノール及びビスフェノール型エポキシ樹脂の総量を基準にして、ビスフェノールF及び/又はビスフェノールF型エポキシ樹脂を15質量以上含有する原料成分を反応させることにより得られるエポキシ樹脂、を変性してなるアクリル樹脂変性エポキシ樹脂である。アクリル樹脂変性エポキシ樹脂A1は、エステル化法、変性エステル化法直接重合法、グラフト法等の変性方法によって合成することができる。エステル化法とは、メタアクリル酸等のカルボキシル基とラジカル重合性不飽和二重結合とを併せ持つモノマーとラジカル重合性不飽和二重結合を有する他のモノマーとを共重合してなるカルボキシル基を有するアクリル共重合体中のカルボキシル基の一部と、ビスフェノール型エポキシ樹脂中のエポキシ基の一部とを、例えば有機溶剤中で、エステル化触媒の存在下に加熱してエステル反応せしめることによってエポキシ樹脂を変性する方法である。変性エステル化法直接重合法とは、ビスフェノール型エポキシ樹脂中のエポキシ基の一部を、メタアクリル酸等のカルボキシル基とラジカル重合性不飽和二重結合とを併せ持つモノマー中のカルボキシル基と反応せしめ、係る化合物とラジカル重合性不飽和二重結合を有する他のモノマーとを、例えば有機溶剤中で、共重合することによってエポキシ樹脂を変性する方法である。グラフト法とは、ビスフェノール型エポキシ樹脂の存在下でベンゾイルパーオキサイドなどのフリーラジカル発生剤を用いて、メタアクリル酸等のカルボキシル基とラジカル重合性不飽和二重結合とを併せ持つモノマーと、ラジカル重合性不飽和二重結合を有する他のモノマーの混合物を、例えば有機溶剤中で、共重合することにより、アクリル共重合体をビスフェノール型エポキシ樹脂にグラフトせしめてエポキシ樹脂を変性する方法である。上記アクリル樹脂変性エポキシ樹脂A1において使用されるビスフェノール型エポキシ樹脂としては、例えばエピクロルヒドリンとビスフェノールとを、必要に応じてアルカリ触媒等の触媒の存在下に縮合して高分子量化させてなる樹脂、エピクロルヒドリンとビスフェノールとを、必要に応じてアルカリ触媒などの触媒の存在下に、縮合させて低分子量のエポキシ樹脂とし、この低分子量エポキシ樹脂とビスフェノールとを重付加反応させることにより得られる樹脂、及び得られたこれらの樹脂又は上記低分子量エポキシ樹脂に、二塩基酸を反応させてなるエポキシエステル樹脂等をあげることができる。ビスフェノール型エポキシ樹脂は、数平均分子量が好ましくは2000~35000、さらに好ましくは4000~30000であり、エポキシ当量が好ましくは1000~12000g/eq、さらに好ましくは3000~10000g/eqの範囲内であることが、硬化性、接着性及び耐ブロッキング性等の点から好適である。本明細書において、樹脂の平均分子量は、JISK0124-83に準じて行ない、GPCゲルパーミエーションクロマトグラフにより、標準ポリスチレンを基準として、測定した。後記製造例等における測定は、GPC装置として、HLC8120GPC商品名、東ソー株製、カラムとして、TSKgelG-4000HXL、TSKgelG-3000HXL、TSKgelG-2500HXL、TSKgelG-2000HXLいずれも東ソー株製、商品名の4本を用いて、移動相;テトラヒドロフラン、測定温度;40°C、流速;1cc/分、検出器;RI屈折計の条件で行なった。また、本明細書において、樹脂のガラス転移温度Tgは、示差熱分析DSCによるものである。上記ビスフェノールとしては、例えば、ビス4-ヒドロキシフェニルメタン[ビスフェノールF]、1,1-ビス4-ヒドロキシフェニルエタン、2,2-ビス4-ヒドロキシフェニルプロパン[ビスフェノールA]、2,2-ビス4-ヒドロキシフェニルブタン[ビスフェノールB]、ビス4-ヒドロキシフェニル-1,1-イソブタン、ビス4-ヒドロキシ-tert-ブチル-フェニル-2,2-プロパン、p-4-ヒドロキシフェニルフェノール、オキシビス4-ヒドロキシフェニル、スルホニルビス4-ヒドロキシフェニル、4,4’-ジヒドロキシベンゾフェノン、ビス2-ヒドロキシナフチルメタンなどを挙げることができる。なかでもビスフェノールF、ビスフェノールAを好適に使用することができる。上記ビスフェノール類は、1種で又は2種以上を組合せて使用することができる。上記エポキシエステル樹脂の製造に用いられる二塩基酸としては、下記式1HOOC-CH2n-COOH1式中、nは1~12の整数である。で示される化合物を好適に使用することができる。具体的には、コハク酸、アジピン酸、ピメリン酸、アゼライン酸、セバシン酸、ドデカン二酸、ヘキサヒドロフタル酸等をあげることができる。本接着剤のアクリル樹脂変性エポキシ樹脂A1のエポキシ樹脂成分において、ビスフェノールF及び/又はビスフェノールF型エポキシ樹脂は必須である。ビスフェノールF型エポキシ樹脂の市販品としては、例えば、三菱化学株製の、JER4010Pエポキシ当量約4,400、数平均分子量約5,500、JER4007Pエポキシ当量約2,300、数平均分子量約3,300等を挙げることができる。ビスフェノールF型エポキシ樹脂としては、例えば、上記市販のビスフェノールF型エポキシ樹脂、ビスフェノールFと低分子量のエポキシ化合物とを反応させて高分子量化したビスフェノールF型エポキシ樹脂を使用することができる。ビスフェノールA型エポキシ樹脂として好適な市販品としては、例えば、三菱化学株製の、JER1007エポキシ当量約1,700、数平均分子量約2,900、JER1009エポキシ当量約3,500、数平均分子量約3,750、JER1010エポキシ当量約4,500、数平均分子量約5,500;旭チバ社製の、アラルダイトAER6099エポキシ当量約3,500、数平均分子量約3,800;及び三井化学株製の、エポミックR-309エポキシ当量約3,500、数平均分子量約3,800等を挙げることができる。ビスフェノールA型エポキシ樹脂としては、例えば、上記市販のビスフェノールA型エポキシ樹脂、ビスフェノールAと低分子量のエポキシ化合物とを反応させて高分子量化したビスフェノールA型エポキシ樹脂を使用することができる。さらに、アクリル樹脂変性エポキシ樹脂A1のエポキシ樹脂成分としては、ビスフェノールF型エポキシ樹脂とビスフェノールA型エポキシ樹脂の混合物と、ビスフェノールA及び/又はビスフェノールFとを反応させて高分子量化した化合物もエポキシ樹脂として使用することができる。アクリル樹脂変性エポキシ樹脂A1のエポキシ樹脂成分において、原料成分中、必須成分であるビスフェノールF及び/又はビスフェノールF型エポキシ樹脂の量は、接着性及び耐ブロッキング性等の観点から、ビスフェノール及びビスフェノール型エポキシ樹脂の総量を基準にして15質量以上であり、好ましくは18~90質量、さらに好ましくは20~80質量である。アクリル樹脂変性エポキシ樹脂A1において使用されるカルボキシル基とラジカル重合性不飽和二重結合とを併せ持つモノマーとしては、例えば、メタアクリル酸、マレイン酸、クロトン酸、イタコン酸、フマル酸等のモノマーが挙げられ、なかでもメタクリル酸を好適に使用することができる。これらは単独もしくは2種以上を組合せて使用することができる。なお、本明細書において、メタアクリル酸とは、アクリル酸又はメタクリル酸を意味する。上記変性エポキシ樹脂において使用されるラジカル重合性不飽和二重結合を有する他のモノマーは、上記カルボキシル基とラジカル重合性不飽和二重結合とを併せ持つモノマーと共重合可能なモノマーであればよく、求められる性能に応じて適宜選択して使用することができるものであり、例えば、スチレン、ビニルトルエン、2-メチルスチレン、t-ブチルスチレン、クロルスチレンなどの芳香族系ビニルモノマー;アクリル酸メチル、アクリル酸エチル、アクリル酸n-プロピル、アクリル酸イソプロピル、アクリル酸n-,i-又はt-ブチル、アクリル酸ヘキシル、アクリル酸2-エチルヘキシル、アクリル酸n-オクチル、アクリル酸デシル、アクリル酸ラウリル、アクリル酸シクロヘキシル、メタクリル酸メチル、メタクリル酸エチル、メタクリル酸n-プロピル、メタクリル酸イソプロピル、メタクリル酸n-,i-又はt-ブチル、メタクリル酸ヘキシル、メタクリル酸2-エチルヘキシル、メタクリル酸オクチル、メタクリル酸デシル、メタクリル酸ラウリル、メタクリル酸シクロヘキシル等のアクリル酸又はメタクリル酸の炭素数1~18のアルキルエステル又はシクロアルキルエステル;2-ヒドロキシエチルアクリレート、2-ヒドロキシプロピルアクリレート、3-ヒドロキシプロピルアクリレート、ヒドロキシブチルアクリレート、2-ヒドロキシエチルメタクリレート、2-ヒドロキシプロピルメタクリレート、3-ヒドロキシプロピルメタクリレート、ヒドロキシブチルメタクリレートなどのアクリル酸またはメタクリル酸のC2~C8ヒドロキシアルキルエステル;N-メチロールアクリルアミド、N-ブトキシメチルアクリルアミド、N-メトキシメチルアクリルアミド、N-メチロールメタクリルアミド、N-ブトキシメチルメタクリルアミドなどのN-置換アクリルアミド系又はN-置換メタクリルアミド系モノマーなどの1種又は2種以上の混合物を挙げることができる。その他の重合性不飽和モノマーとしては、特にスチレン及びアクリル酸エチルの混合物が好ましく、スチレン/アクリル酸エチルの構成重量比が99.9/0.1~40/60、さらには99/1~50/50の範囲内であることが好ましい。上記エステル化法において、カルボキシル基を有するアクリル共重合体は、モノマーの構成比率、種類は特に制限されるものではないが、通常、カルボキシル基とラジカル重合性不飽和二重結合とを併せ持つモノマーが、全モノマーの総量に対し、15~80質量、特に20~60質量であることが好ましく、ラジカル重合性不飽和二重結合を有する他のモノマーが85~20質量、特に80~40質量であることが好ましい。カルボキシル基を有するアクリル共重合体の調製は、例えば、上記したモノマー組成物を重合開始剤の存在下、有機溶剤中で溶液重合反応することにより容易に行うことができる。カルボキシル基を有するアクリル共重合体は、酸価が100~500mgKOH/g、特に100~400mgKOH/g、数平均分子量が5000~100000、特に5000~50000の範囲内であることが好ましい。上記エステル化法は、従来公知の方法で行なうことができ、例えば、ビスフェノール型エポキシ樹脂とカルボキシル基を有するアクリル共重合体との均一な有機溶剤溶液中にエステル化触媒を配合せしめ、実質的にエポキシ基の全てが消費されるまで、通常、60~130°Cの反応温度にて約1~6時間反応させることによって行うことができる。上記エステル化触媒としては、例えば、トリエチルアミン、ジメチルエタノールアミンなどの第3級アミン類やトリフェニルフォスフィンなどの第4級塩化合物等を挙げることができ、なかでも第3級アミン類を好適に使用することができる。ビスフェノール型エポキシ樹脂とカルボキシル基を有するアクリル共重合体との反応における固形分濃度は、反応系が反応に支障のない粘度範囲内である限り特に限定されるものではない。また、エステル付加反応させる際にエステル化触媒を使用する場合には、その使用量はビスフェノール型エポキシ樹脂中のエポキシ基1当量に対して通常、0.1~1当量の範囲で使用するのがよい。ビスフェノール型エポキシ樹脂とカルボキシル基を有するアクリル共重合体の含有割合としては特に制限されるものではないが、通常、ビスフェノール型エポキシ樹脂が60~90質量、特に70~90質量であることが好ましく、カルボキシル基を有するアクリル共重合体が10~40質量、特に10~30質量であることが好ましい。上記グラフト法は、従来公知の方法で行うことができ、例えば80~150°Cに加熱されたビスフェノール型エポキシ樹脂の有機溶剤溶液中に、ラジカル発生剤と、カルボキシル基とラジカル重合性不飽和二重結合とを併せ持つモノマーとラジカル重合性不飽和二重結合を有する他のモノマーの混合物との均一な混合溶液を徐々に添加し、同温度に1~10時間程度保持することによって行なうことができる。上記ラジカル発生剤としては、例えば、アゾビスイソブチロニトリル、ベンゾイルパーオキサイド、t-ブチルパーベンゾイルオクタノエート、t-ブチルパーオキシ-2-エチルヘキサノエート等を使用することができる。グラフト法において、エポキシ樹脂成分とカルボキシル基含有重合性不飽和モノマーを含有する重合性不飽和モノマー成分との使用割合は、特に制限されるものではないが、通常、前者:後者の比が、95~70質量:5~30質量の範囲内であることが好適である。この場合、カルボキシル基含有重合性不飽和モノマーは、全重合性不飽和モノマー中、20~80質量となるよう配合するのがよい。グラフト重合反応におけるラジカル発生剤の使用量は、カルボキシル基含有重合性不飽和モノマーを含有する重合性不飽和モノマー成分の総量に対して通常、3~15質量の範囲内であることが好適である。前記エステル化法変性エステル化法においては、エステル付加反応の際に、エポキシ樹脂成分中のエポキシ基にアクリル樹脂中のカルボキシル基がエステル付加反応するので、エポキシ樹脂成分中にエポキシ基が必要であり、エポキシ樹脂1分子当りエポキシ基は平均0.5~2個、好ましくは0.5~1.6個の範囲内であることが好ましい。一方、前記グラフト法においては、グラフト反応がエポキシ樹脂主鎖の水素引き抜きによって起こり、グラフト重合反応が進行するので、エポキシ樹脂中にエポキシ基は実質上存在しなくてもよい。アクリル樹脂変性エポキシ樹脂A1を調製する際の有機溶剤としては、ビスフェノール型エポキシ樹脂と、カルボキシル基を有するアクリル共重合体又はカルボキシル基とラジカル重合性不飽和二重結合とを併せ持つモノマーとラジカル重合性不飽和二重結合を有する他のモノマーの混合物とを溶解し、且つこれらの反応生成物であるアクリル樹脂変性エポキシ樹脂を中和、水性化する際にエマルションの形成に支障を来さない有機溶剤である限り、従来公知のものを使用することができる。上記有機溶媒としては、アルコール系溶剤、セロソルブ系溶剤及びカルビトール系溶剤が好ましい。この有機溶剤の具体例としては、イソプロパノール、ブチルアルコール、2-ヒドロキシ-4-メチルペンタン、2-エチルヘキシルアルコール、シクロヘキサノール、エチレングリコール、ジエチレングリコール、1,3-ブチレングリコール、エチレングリコールモノエチルエーテル、エチレングリコールモノブチルエーテル、ジエチレングリコールモノメチルエーテルなどを挙げることができる。また、有機溶剤としては、上記以外の水と混合し難い有機溶剤もアクリル樹脂変性エポキシ樹脂A1の水性媒体中での安定性に支障をきたさない範囲で使用可能であり、このような有機溶剤としては、例えばトルエン、キシレン等の芳香族炭化水素類、酢酸エチル、酢酸ブチル等のエステル類、アセトン、メチルエチルケトン等のケトン類等をあげることができる。アクリル樹脂変性エポキシ樹脂A1の他、アクリル樹脂変性エポキシ樹脂成分Aとして、アクリル樹脂変性エポキシ樹脂A2を使用することができる。アクリル樹脂変性エポキシ樹脂A2としては、例えば、エポキシ樹脂成分として、ビスフェノールF構造を有しないエポキシ樹脂を使用して合成したアクリル樹脂変性エポキシ樹脂をあげることができる。アクリル樹脂変性エポキシ樹脂A2は、例えば、上記アクリル樹脂変性エポキシ樹脂A1において、エポキシ樹脂成分として、ビスフェノールA型エポキシ樹脂のみを使用して、上記アクリル樹脂変性エポキシ樹脂A1で例示した方法と同様にして、製造することができる。本発明の水性金属用接着剤において、アクリル樹脂変性エポキシ樹脂成分Aの固形分総量に対して、アクリル樹脂変性エポキシ樹脂A1の量は、接着性等の観点から、50~100質量、好ましくは60~100質量、さらに好ましくは70~100質量の範囲内である。アクリル樹脂変性エポキシ樹脂成分Aは、カルボキシル基を有するものであり、水分散性及び貯蔵安定性等の観点から、酸価が10~160mgKOH/g、特に20~100mgKOH/gの範囲内であることが好ましい。アクリル樹脂変性エポキシ樹脂成分Aは、硬化性及び耐ブロッキング性の観点から、数平均分子量が、5000~150000、特に、8000~120000、さらに特に、10000~100000の範囲内であることが好ましい。アクリル樹脂変性エポキシ樹脂成分Aは、耐ブロッキング性の観点から、ガラス転移温度Tgが、50~160°C、特に、60~150°C、さらに特に、70~140°Cの範囲内であることが好ましい。アクリル樹脂変性エポキシ樹脂成分Aは、アクリル樹脂変性エポキシ樹脂A1及びアクリル樹脂変性エポキシ樹脂A2それぞれにつき、単独で又は2種以上を組合せて使用することができる。アクリル樹脂変性エポキシ樹脂成分Aは、塩基性化合物で樹脂中のカルボキシル基の少なくとも一部を中和することにより水性媒体中に分散することができる。上記カルボキシル基の中和に用いられる塩基性化合物としては、アミン類やアンモニアが好適に使用される。上記アミン類の代表例としては、トリメチルアミン、トリエチルアミン、トリブチルアミンなどのアルキルアミン類;ジメチルエタノールアミン、ジエタノールアミン、アミノメチルプロパノールなどのアルカノールアミン類;モルホリンなどの環状アミン類などを挙げることができる。アクリル樹脂変性エポキシ樹脂成分Aの中和度は、特に限定されるものではないが、アクリル樹脂変性エポキシ樹脂成分A中のカルボキシル基に対して通常0.1~2.0当量中和の範囲であることが好ましい。上記水性媒体は、水のみであってもよいが、水と有機溶剤との混合物であってもよい。この有機溶剤としては、従来公知のものをいずれも使用でき、前記アクリル樹脂変性エポキシ樹脂A1の製造の際に使用できる有機溶剤として挙げたものを好適に使用することができる。本発明の水性金属用接着剤おける有機溶剤の量は、水性金属用接着剤の樹脂固形分総量に対して、環境保護の観点等から20質量以下の範囲であることが望ましい。アクリル樹脂変性エポキシ樹脂成分Aを水性媒体中に中和、分散するには、常法に従えばよく、例えば、中和剤である塩基性化合物を含有する水性媒体中に、撹拌下にアクリル樹脂変性エポキシ樹脂成分Aを徐々に添加する方法、アクリル樹脂変性エポキシ樹脂成分Aを塩基性化合物によって中和した後、撹拌下にて、この中和物に水性媒体を添加するか又はこの中和物を水性媒体中に添加する方法等により行なうことができる。アクリル樹脂変性エポキシ樹脂成分Aを水性媒体中に分散した分散体の平均粒子径は、50~1000nm、特に、100~500nmの範囲内であることが好ましい。なお、本発明において、樹脂粒子の平均粒子径は、サブミクロン粒子アナライザーN4商品名、ベックマンコールター株式会社製、粒度分布測定装置にて、試料を脱イオン水にて測定に適した濃度に希釈して、常温20°Cにて測定を行った。レゾール型フェノール樹脂成分B本発明の水性金属用接着剤のレゾール型フェノール樹脂成分Bは、アクリル樹脂変性エポキシ樹脂成分Aの架橋剤として働くものであり、フェノールやビスフェノールA等のフェノール類とホルムアルデヒド等のアルデヒド類とを反応触媒の存在下で縮合反応させて、メチロール基を導入してなるフェノール樹脂、また導入されたメチロール基の一部を炭素原子数6以下のアルコールでアルキルエーテル化したものも包含される。レゾール型フェノール樹脂成分Bは、数平均分子量が200~2000、好ましくは300~1200の範囲内であり、かつベンゼン核1核当りのメチロール基の平均個数が0.3~3.0個、好ましくは0.5~3.0個、さらに好ましくは0.7~3.0個の範囲内であることが好適である。上記レゾール型フェノール樹脂成分Bを使用することによって、接着剤としての接着性を向上させることができる。本発明の水性金属用接着剤において、レゾール型フェノール樹脂成分Bの量は、接着性及び硬化性の観点から、アクリル樹脂変性エポキシ樹脂成分A、レゾール型フェノール樹脂成分B、イミノ基含有メラミン樹脂成分C、及びブロックポリイソシアネート化合物成分Dの固形分総量に対して好ましくは、1~30質量、さらに好ましくは1~20質量、さらに特に好ましくは1~15質量の範囲内である。イミノ基含有メラミン樹脂成分C本発明の水性金属用接着剤のイミノ基含有メラミン樹脂成分Cは、メラミン樹脂のメラミン環トリアジン環中の炭素原子に結合している-NH2のすべてもしくは一部にホルムアルデヒド等のアルデヒドを、イミノ基-NHが残存するように部分的にメチロール化し、さらに必要に応じて、該メチロール基をアルコール等により、アルキル例えば炭素数1~7のアルキル基エーテル化することにより得られるメラミン樹脂である。従って、イミノ基含有メラミン樹脂においては、その1分子中に、イミノ基-NHの他、メチロール基-CH2OH、アルキルエーテル基-CH2OR式中、例えば、Rは炭素数1~7のアルキル基とが併存するメラミン樹脂である。具体的には、例えば、上記メラミン環中の炭素原子に結合している-NH2のうちのすべてもしくは一部が、-NHCH2OR等に変性されているメラミン樹脂である。イミノ基含有メラミン樹脂成分Cにおいて、硬化性及び接着性の観点から、イミノ基は平均して1分子中に1~3.5個、好ましくは2~3.5個であることが望ましい。イミノ基の個数が平均して1分子中に、3.5個を越えると、接着剤としての硬化性が高くなりすぎる場合があり、貯蔵安定性の観点から好ましくない場合がある。イミノ基含有メラミン樹脂成分Cの重量平均分子量は、接着性及び硬化性等の観点から、一般に、200~2000、好ましくは250~1600、さらに好ましくは300~1200の範囲内であることが好ましい。イミノ基含有メラミン樹脂の例としては、例えば、ユーバン125三井化学社製、商品名、ユーバン225三井化学社製、商品名、サイメル254、同325、同327、同701、同703日本サイテックインダストリーズ株製、商品名、マイコート508日本サイテックインダストリーズ株製、商品名等をあげることができる。上記メラミン樹脂はそれぞれ単独でもしくは2種以上組合せて使用することができる。本発明の水性金属用接着剤において、イミノ基含有メラミン樹脂成分Cの量は、硬化性及び接着性の観点から、アクリル樹脂変性エポキシ樹脂成分A、レゾール型フェノール樹脂成分B、イミノ基含有メラミン樹脂成分C及びブロックポリイソシアネート化合物成分Dの固形分総量に対して、好ましくは、1~50質量であり、さらに好ましくは、3~40質量、さらに特に好ましくは、5~30質量の範囲内である。また、メラミン樹脂が関与する硬化反応を促進するため、必要に応じて、硬化触媒を使用することができる。この硬化反応を促進するための硬化触媒としては、一般に、スルホン酸化合物、スルホン酸化合物の中和物及びリン酸化合物等を使用することができる。スルホン酸化合物としては、p-トルエンスルホン酸、ドデシルベンゼンスルホン酸、ジノニルナフタレンスルホン酸、ジノニルナフタレンジスルホン酸等を挙げることができる。スルホン酸化合物の中和物における中和剤としては、1級アミン、2級アミン、3級アミン、アンモニア、苛性ソーダ、苛性カリなどの塩基性化合物を挙げることができる。ブロックポリイソシアネート化合物成分D本発明の水性金属用接着剤のブロックポリイソシアネート化合物成分Dは、ポリイソシアネート化合物のフリーのイソシアネート基をブロック化剤によってブロック化した化合物である。ポリイソシアネート化合物としては、例えば、ヘキサメチレンジイソシアネート、トリメチルヘキサメチレンジイソシアネートの如き脂肪族ジイソシアネート類;水素添加キシリレンジイソシアネート、イソホロンジイソシアネートの如き環状脂肪族ジイソシアネート類;トリレンジイソシアネート、4,4’-ジフェニルメタンジイソシアネートの如き芳香族ジイソシアネート類;トリフェニルメタン-4,4’,4-トリイソシアネート、1,3,5-トリイソシアナトベンゼン、2,4,6-トリイソシアナトトルエン、4,4’-ジメチルジフェニルメタン-2,2’,5,5’-テトライソシアネートなどの3個以上のイソシアネ-ト基を有するポリイソシアネート化合物の如き有機ポリイソシアネートそれ自体、またはこれらの各有機ポリイソシアネートと多価アルコール、低分子量ポリエステル樹脂もしくは水等との付加物、あるいは上記した各有機ポリイソシアネート同志の環化重合体、更にはイソシアネートビウレット体等を挙げることができる。これらのうち、ヘキサメチレンジイソシアネートが環化重合したイソシアヌレートを好適に使用することができる。上記ブロック化剤としては、例えばフェノール、クレゾール、キシレノールなどのフェノール系;ε-カプロラクタム;δ-バレロラクタム、γ-ブチロラクタムなどラクタム系;メタノール、エタノール、n-,i-又はt-ブチルアルコール、エチレングリコールモノエチルエーテル、エチレングリコールモノブチルエーテル、ジエチレングリコールモノエチルエーテル、プロピレングリコールモノメチルエーテル、ベンジルアルコールなどのアルコール系;ホルムアミドキシム、アセトアルドキシム、アセトキシム、メチルエチルケトキシム、ジアセチルモノオキシム、ベンゾフェノンオキシム、シクロヘキサンオキシムなどオキシム系;マロン酸ジメチル、マロン酸ジエチル、アセト酢酸エチル、アセチルアセトンなどの活性メチレン系などのブロック化剤を好適に使用することができる。上記ポリイソシアネート化合物と上記ブロック化剤とを混合することによって容易に上記ポリイソシアネート化合物のフリーのイソシアネート基をブロックすることができる。上記ブロックポリイソシアネート化合物はそれぞれ単独でもしくは2種以上組合せて使用することができる。本発明の水性金属用接着剤において、ブロックポリイソシアネート化合物成分Dの量は、接着性及び硬化性の観点から、アクリル樹脂変性エポキシ樹脂成分A、レゾール型フェノール樹脂成分B、イミノ基含有メラミン樹脂成分C及びブロックポリイソシアネート化合物成分Dの固形分総量に対して好ましくは、1~50質量であり、さらに好ましくは、3~40質量、さらに特に好ましくは、5~30質量の範囲内である。また、ブロックポリイソシアネート化合物の硬化性を向上させるため硬化触媒を使用することもできる。硬化触媒としては、例えば、オクチル酸錫、ジブチル錫ジ2-エチルヘキサノエート、ジオクチル錫ジ2-エチルヘキサノエート、ジブチル錫ジラウレート、ジブチル錫オキサイド、ジオクチル錫オキサイド、2-エチルヘキサン酸鉛等の有機金属触媒等を好適に使用することができる。本発明の接着剤には、アクリル樹脂変性エポキシ樹脂成分Aの他に、アクリル樹脂変性エポキシ樹脂成分A以外のエポキシ樹脂も必要に応じて使用することができる。上記エポキシ樹脂としては、特に限定されるものではないが、中でもビスフェノールA型エポキシ樹脂、ビスフェノールF型エポキシ樹脂及びノボラック型エポキシ樹脂を、接着性の観点から好適に使用することができる。上記ビスフェノールA型エポキシ樹脂及びビスフェノールF型エポキシ樹脂としては、例えばエピクロルヒドリンとビスフェノールA又はビスフェノールFとを、必要に応じてアルカリ触媒などの触媒の存在下に高分子量まで縮合させてなる樹脂、エピクロルヒドリンとビスフェノールA又はビスフェノールFとを、必要に応じてアルカリ触媒などの触媒の存在下に、縮合させて低分子量のエポキシ樹脂とし、この低分子量エポキシ樹脂とビスフェノールA又はビスフェノールFとを重付加反応させることにより得られた樹脂のいずれであってもよい。ビスフェノールA型エポキシ樹脂及びビスフェノールF型エポキシ樹脂の市販品としては、前記アクリル樹脂変性エポキシ樹脂成分Aで例示したものを挙げることができる。ノボラック型エポキシ樹脂としては、例えば、フェノールノボラック型エポキシ樹脂、クレゾールノボラック型エポキシ樹脂、分子内に多数のエポキシ基を有するフェノールグリオキザール型エポキシ樹脂など、各種のノボラック型エポキシ樹脂を挙げることができる。本発明の水性金属用接着剤は、さらに必要に応じて着色顔料、光輝性顔料、添加剤ブロッキング防止剤、潤滑性付与剤、消泡剤等、有機溶剤等を添加することができる。上記ブロッキング防止剤としては、体質顔料例えば、シリカ微粉末、硫酸バリウム、炭酸バリウム、炭酸カルシウム、タルク、マイカ、クレー、カオリン、シリカ、アルミナホワイト等、有機微粒子ナイロン微粒子、ポリオレフィン微粒子、アクリル樹脂微粒子、シリコーンゴム微粒子、ウレタン樹脂微粒子、フェノール樹脂微粒子、ポリ四弗化エチレン微粒子等等を挙げることができる。上記潤滑性付与剤は、接着剤表面に潤滑性を付与するために添加されるものであり、潤滑性付与剤としては、例えば、脂肪酸エステルワックス;ポリエチレンワックス等のポリオレフィンワックス;ラノリン、蜜蝋等の動物系ワックス;カルナウバワックス、水蝋等の植物系ワックス;マイクロクリスタリンワックス、シリコン系ワックス、フッ素系ワックス等のワックス類を挙げることができる。本発明の水性金属用接着剤は、ザーンカップNo.3で、20°Cで、通常、10~100秒、好ましくは12~80秒の粘度に調整して塗布することができる。本発明の水性金属用接着剤は、ザーンカップNo.3で10~100秒の粘度で、20~60質量、好ましくは25~50質量の固形分質量濃度とすることができる。本発明の水性金属用接着剤は、接着物である金属上に塗布し乾燥、硬化させることによって、接着物である金属を接着することができる。従って、本発明の接着剤は金属間の接着における用途に対して広く使用することができる。被塗物としては、特に制約はなく、鉄、アルミニウム、亜鉛、銅、錫、各種金属メツキ鋼板等の金属類を挙げることができる。これらの金属表面への本発明の接着剤の塗布は、例えば、スプレー塗装、刷毛塗り、ローラー塗装、浸漬塗装、ロールコート塗装、カーテンフローコーター塗装などのそれ自体既知の方法で行なうことができる。本発明の水性金属用接着剤の塗布量は、10~1000mg/dm2、特に20~500mg/dm2の範囲内であることが好ましい。予備乾燥を行なう場合、予備乾燥は通常、塗布液中の溶剤を揮散させる程度で行なわれ、80~250°C、特に90~220°C程度の温度で、5秒間~40分間、特に10秒間~30分間で行なうことが好ましい。本発明の水性金属用接着剤の硬化は、100~260°C、特に120~240°C程度の温度で、5秒間~40分間、特に、10秒間~30分間程度加熱することにより行なうことができる。接着剤を加熱硬化させることにより接着物である金属素材を強固に接着させることができる。以下、製造例、実施例及び比較例をあげて本発明をより具体的に説明する。但し、本発明は、これらにより限定されるものではない。各例において、部及びは、特記しない限り、質量基準による。また、膜厚は硬化塗膜に基づくものである。エポキシ樹脂の製造製造例1ビスフェノールF及びビスフェノールA併用型エポキシ樹脂a1の製造JER806三菱化学社製、ビスフェノールF型エポキシ樹脂、エポキシ当量約170、分子量約320579部、JER828EL三菱化学社製、ビスフェノールA型エポキシ樹脂、エポキシ当量約187、分子量約350165部、ビスフェノールF410部及びテトラブチルアンモニウムブロマイド0.6部を還流冷却管、温度計及び撹拌機を装着した四つ口フラスコに仕込み、窒素気流下160°Cで反応を行った。反応はエポキシ当量で追跡し、約6時間反応させることにより数平均分子量約8000、エポキシ当量約6500g/eqのビスフェノールF及びビスフェノールA併用型エポキシ樹脂a1を得た。また、エポキシ樹脂a1の原料成分において、ビスフェノール及びビスフェノール型エポキシ樹脂の総量に対するビスフェノールF及び/又はビスフェノールF型エポキシ樹脂の含有率は、85.7質量である。製造例2ビスフェノールF型エポキシ樹脂a2の製造JER806800部、ビスフェノールF448部及びテトラブチルアンモニウムブロマイド0.6部を還流冷却管、温度計及び撹拌機を装着した四つ口フラスコに仕込み、窒素気流下160°Cで反応を行った。反応はエポキシ当量で追跡し、約6時間反応させることにより数平均分子量約8000、エポキシ当量約7000g/eqのビスフェノールF型エポキシ樹脂a2を得た。また、エポキシ樹脂a2の原料成分において、ビスフェノール及びビスフェノール型エポキシ樹脂の総量に対するビスフェノールF及び/又はビスフェノールF型エポキシ樹脂の含有率は、100質量である。製造例3ビスフェノールF及びビスフェノールA併用型エポキシ樹脂a3の製造JER806268部、JER828EL546部、ビスフェノールA456部及びテトラブチルアンモニウムブロマイド0.6部を還流冷却管、温度計及び撹拌機を装着した四つ口フラスコに仕込み、窒素気流下160°Cで反応を行った。反応はエポキシ当量で追跡し、約6時間反応させることにより数平均分子量約7800、エポキシ当量約5600g/eqのビスフェノールF及びビスフェノールA併用型エポキシ樹脂a3を得た。また、エポキシ樹脂a3の原料成分において、ビスフェノール及びビスフェノール型エポキシ樹脂の総量に対するビスフェノールF及び/又はビスフェノールF型エポキシ樹脂の含有率は、21.1質量である。製造例4ビスフェノールA型エポキシ樹脂b1の製造JER828EL558部、ビスフェノールA329部及びテトラブチルアンモニウムブロマイド0.6部を還流冷却管、温度計及び撹拌機を装着した四つ口フラスコに仕込み、窒素気流下160°Cで反応を行った。反応はエポキシ当量で追跡し、約5時間反応させることにより数平均分子量約11000、エポキシ当量約8000g/eqのビスフェノールA型エポキシ樹脂b1を得た。また、エポキシ樹脂b1の原料成分において、ビスフェノール及びビスフェノール型エポキシ樹脂の総量に対するビスフェノールF及び/又はビスフェノールF型エポキシ樹脂の含有率は、0質量である。アクリル樹脂の製造製造例5カルボキシル基含有アクリル樹脂c1溶液の製造還流冷却管、温度計、モノマー流量調整器及び撹拌機を装着した四つ口フラスコに、n-ブタノール1096部を仕込み、窒素気流下100°Cに加熱した。次に、メタクリル酸210部、スチレン180部、アクリル酸エチル210部及びt-ブチルパーオキシ-2-エチルヘキサノエート重合開始剤18部の混合物を約3時間かけて滴下し、滴下終了後、さらに同温度で2時間撹拌を続け、室温まで冷却することにより、固形分約35質量のアクリル樹脂c1溶液を得た。得られたアクリル樹脂c1の酸価は228mgKOH/g、数平均分子量は約15000であった。アクリル樹脂変性エポキシ樹脂Aの製造製造例6アクリル樹脂変性エポキシ樹脂A1-1の製造還流冷却管、温度計及び撹拌機を装着した四つ口フラスコに、製造例1で得たエポキシ樹脂a160部、製造例4で得たエポキシ樹脂b125部、製造例5で得たアクリル樹脂c1溶液42.9部固形分15部及びジエチレングリコールモノブチルエーテル55.6部を仕込み、100°Cに加熱し溶解させた。次に、N,N-ジメチルアミノエタノール3.7部を加え、100°Cに保持し約1.5時間反応させることにより、樹脂酸価25mgKOH/gのアクリル変性エポキシ樹脂A1-1溶液を得た。その後、樹脂溶液の温度を70°Cとし、脱イオン水218部を徐々に加えて水分散を行った。次いで、過剰の溶剤を除去するために減圧濃縮することにより、固形分約30質量のアクリル樹脂変性エポキシ樹脂A1-1水性分散物を得た。アクリル樹脂変性エポキシ樹脂A1-1の数平均分子量は約58000、ガラス転移温度は125°C、水性分散物の平均粒子径は240nmであった。製造例7アクリル樹脂変性エポキシ樹脂A1-2の製造還流冷却管、温度計及び撹拌機を装着した四つ口フラスコに、製造例2で得たエポキシ樹脂a260部、JER1256三菱化学社製、数平均分子量約12000、エポキシ当量約8000のビスフェノールA型エポキシ樹脂溶液、固形分約4062.5部固形分25部、製造例5で得たアクリル樹脂c1溶液42.9部固形分15部及びジエチレングリコールモノブチルエーテル18.1部を仕込み、85°Cに加熱し溶解させた。次に、N,N-ジメチルアミノエタノール3.7部を加え、85°Cに保持し約1.5時間反応させることにより、樹脂酸価25mgKOH/gのアクリル変性エポキシ樹脂A1-2溶液を得た。その後、樹脂溶液の温度を70°Cとし、脱イオン水218部を徐々に加えて水分散を行った。次いで、過剰の溶剤を除去するために減圧濃縮することにより、固形分約30質量のアクリル樹脂変性エポキシ樹脂A1-2水性分散物を得た。アクリル樹脂変性エポキシ樹脂A1-2の数平均分子量は約64000、ガラス転移温度は115°C、水性分散物の平均粒子径は210nmであった。製造例8アクリル樹脂変性エポキシ樹脂A1-3の製造還流冷却管、温度計及び撹拌機を装着した四つ口フラスコに、製造例2で得たエポキシ樹脂a285部、製造例5で得たアクリル樹脂c1溶液42.9部固形分15部及びジエチレングリコールモノブチルエーテル55.6部を仕込み、100°Cに加熱し溶解させた。次に、N,N-ジメチルアミノエタノール3.7部を加え、100°Cに保持し約1.5時間反応させることにより、樹脂酸価25mgKOH/gのアクリル変性エポキシ樹脂A1-3溶液を得た。その後、樹脂溶液の温度を70°Cとし、脱イオン水218部を徐々に加えて水分散を行った。次いで、過剰の溶剤を除去するために減圧濃縮することにより、固形分約30質量のアクリル樹脂変性エポキシ樹脂A1-3水性分散物を得た。アクリル樹脂変性エポキシ樹脂A1-3の数平均分子量は約48000、ガラス転移温度は100°C、水性分散物の平均粒子径は220nmであった。製造例9アクリル樹脂変性エポキシ樹脂A1-4の製造還流冷却管、温度計及び撹拌機を装着した四つ口フラスコに、製造例3で得たエポキシ樹脂a385部、製造例5で得たアクリル樹脂c1溶液42.9部固形分15部及びジエチレングリコールモノブチルエーテル55.6部を仕込み、100°Cに加熱し溶解させた。次に、N,N-ジメチルアミノエタノール3.7部を加え、100°Cに保持し約1.5時間反応させることにより、樹脂酸価28mgKOH/gのアクリル変性エポキシ樹脂A1-4溶液を得た。その後、樹脂溶液の温度を70°Cとし、脱イオン水218部を徐々に加えて水分散を行った。次いで、過剰の溶剤を除去するために減圧濃縮することにより、固形分約30質量のアクリル樹脂変性エポキシ樹脂A1-4水性分散物を得た。アクリル樹脂変性エポキシ樹脂A1-4の数平均分子量は約60000、ガラス転移温度は130°C、水性分散物の平均粒子径は220nmであった。製造例10アクリル樹脂変性エポキシ樹脂A2-1の製造還流冷却管、温度計及び撹拌機を装着した四つ口フラスコに、製造例4で得たエポキシ樹脂b185部、製造例5で得たアクリル樹脂c1溶液42.9部固形分15部及びジエチレングリコールモノブチルエーテル55.6部を仕込み、100°Cに加熱し溶解させた。次に、N,N-ジメチルアミノエタノール3.7部を加え、100°Cに保持し約1.5時間反応させることにより、樹脂酸価25mgKOH/gのアクリル変性エポキシ樹脂A2-1溶液を得た。その後、樹脂溶液の温度を70°Cとし、脱イオン水218部を徐々に加えて水分散を行った。次いで、過剰の溶剤を除去するために減圧濃縮することにより、固形分約30質量のアクリル樹脂変性エポキシ樹脂A2-1水性分散物を得た。アクリル樹脂変性エポキシ樹脂A2-1の数平均分子量は約52000、ガラス転移温度は130°C、水性分散物の平均粒子径は250nmであった。レゾール型フェノール樹脂Bの製造製造例11レゾール型フェノール樹脂B1の製造反応容器に、石炭酸94部、37ホルムアルデヒド水溶液243部及び苛性ソーダ1部を加え、60°Cで3時間反応させた後、減圧下、50°Cで1時間脱水した。ついで、濾過して苛性ソーダを濾別し、固形分約50のレゾール型フェノール樹脂B1溶液を得た。得られたレゾール型フェノール樹脂B1の数平均分子量は約360、ベンゼン核1核当りのメチロール基の平均個数は1.9個であった。製造例12レゾール型フェノール樹脂B2の製造反応容器に、ビスフェノールF150部、37ホルムアルデヒド水溶液243部及び苛性ソーダ1部を加え、60°Cで3時間反応させた後、減圧下、50°Cで1時間脱水した。ついで、濾過して苛性ソーダを濾別し、固形分約50のレゾール型フェノール樹脂B2溶液を得た。得られたレゾール型フェノール樹脂B2は、ビスフェノールF骨格を有しており、数平均分子量は約600、ベンゼン核1核当りのメチロール基の平均個数は2.1個であった。接着剤の製造及び性能試験実施例1~13及び比較例1~7後記表1及び表2に示す組成にて接着剤を作製し、各接着剤No.1~20を得た。各接着剤は脱イオン水を用いて固形分濃度が30質量となるように調整した。なお、接着剤No.14~20は比較例用の接着剤である。アルミニウム素材上に、各接着剤をバーコーターにて乾燥膜厚が10μmとなるように塗布し、熱風乾燥機で100°Cで10分間予備乾燥させた塗装板を用いて以下の試験を行なった。なお、アルミニウム素材としては、耐ブロッキング性、Tピール接着強度及び接着面充填性の試験には、0.1mm1000アルミニウムを、せん断接着強度の試験には、0.25mm5052アルミニウムをそれぞれ使用した。試験結果を併せて表1及び表2に示す。なお表1及び表2における各成分の量は固形分質量である。なお、表1及び表2の注1~注5は以下のとおりである。C1注1:サイメル701商品名、日本サイテックインダストリーズ株製、イミノ基含有メチルエーテル化メラミン樹脂メチロール基も含有、固形分82、重量平均分子量700。C2注2:サイメル325商品名、日本サイテックインダストリーズ株製、イミノ基含有メチルエーテル化メラミン樹脂メチロール基も含有、固形分80、重量平均分子量800。C3注3:サイメル303商品名、日本サイテックインダストリーズ株製、メチルエーテル化メラミン樹脂、固形分100、重量平均分子量600。ヘキサキスメトキシメチルメラミンの含有量が60質量以上。比較例用のメラミン樹脂。D1注4:ブロックポリイソシアネート化合物A、ヘキサメチレンジイソシアネート3量体のオキシムフロック化物、固形分37質量、NCO含有率3.6。D2注5:ブロックポリイソシアネート化合物B、ヘキサメチレンジイソシアネートのラクタムブロック化物、固形分100質量、NCO含有率14.3。表1及び表2中における性能試験は以下の方法及び評価基準に従って行った。耐ブロッキング性:上記塗装板を10cm×10cmの大きさに2枚裁断し、塗装面側同士を合わせて、圧力5kgf/cm2、温度50°Cで24時間放置した後の剥れ具合剥し易さを以下の基準により評価した。◎:抵抗なく剥すことができる。○:塗膜の剥離は認められないが、剥す際、やや抵抗がある。△:塗膜の剥離がわずかに認められ、剥す際、抵抗がある。×:剥す際の抵抗が大きく、塗膜が剥離する。せん断接着強度:上記塗装板を10cm×1cmの大きさに2枚裁断し、塗装面側端の1cm2の面積分同士を合わせて、圧力5kgf/cm2、温度150°Cで20分間乾燥させた。その後、せん断剥離強度をオートグラフにより測定した。◎:せん断剥離強度が、70kgf/1cm2以上。○:せん断剥離強度が、40kgf/1cm2以上、かつ、70kgf/1cm2未満。△:せん断剥離強度が、10kgf/1cm2以上、かつ、40kgf/1cm2未満。×:せん断剥離強度が、10kgf/1cm2未満。Tピール接着強度:上記塗装板を10cm×1cmの大きさに2枚裁断し、塗装面側同士を合わせて、圧力5kgf/cm2、温度150°Cで20分間乾燥させた。その後、Tピール剥離強度をオートグラフにより測定した。◎:Tピール剥離強度が、1.5kgf/1cm幅以上。○:Tピール剥離強度が、1.0kgf/1cm幅以上、かつ、1.5kgf/1cm幅未満。△:Tピール剥離強度が、0.5kgf/1cm幅以上、かつ、1.0kgf/1cm幅未満。×:Tピール剥離強度が、0.5kgf/1cm幅未満。接着面積:Tピール接着強度測定後の剥離面について、以下の基準で接着面積を評価した。◎:接着面積が、全体の90以上。○:接着面積が、全体の70以上、かつ、90未満。△:接着面積が、全体の40以上、かつ、70未満。×:接着面積が、全体の40未満。なお、接着面積とは、接着面において、一様に完全に全面にわたって接着している状態が接着面積100であり、完全に全面にわたって接着されておらず、接着されていない部分空隙部分がある場合、その部分を除いた接着されている部分の面積である。接着面全面に対する接着されている部分の面積接着面積の割合により、評価した。"